(57)【要約】【課題】デポジション技術を用いながら予備パターニング済基板を必要としない、高解像度のパターニング方法を提供する。【解決手段】基板上にパターンを形成する方法であって、以下の工程を有する。すなわち、インクジェット印刷法などによって、第一の液状材料の複数の液滴を第一の堆積物（１５）として基板上に堆積する工程と、インクジェット印刷法などによって、第一の液状材料と互いに不混和性の第二の液状材料（１７）の複数の液滴を、第一の材料が液状である期間に、前記第一の材料（１５）と接触するように、第二の堆積物として基板上に堆積する工程と、その堆積した液状材料の内の少なくとも一つから、固形堆積物を基板上に生成する工程とである。好ましい実施形態においては、当該方法は、上記第二の液状材料と互いに不混和性の液状材料の複数の液滴を、第三の堆積物（１６）として、第一（の材料）（１５）との間に所定の隙間が設けられると共に、その隙間に第二の堆積物（１７）が第一及び第三の堆積物（１５、１６）と重なって付与されるように、基板上にインクジェット印刷する工程を更に有する。堆積物の少なくとも一つは懸濁質又は溶質を含んでもよく、上記の固形堆積物はその懸濁質又は溶質の材料によって形成されてもよい。更に、上記固形堆積物は上記液体の少なくとも一を固形化することによって形成されてもよい。固形堆積物は電気伝導性を有していてもよい。薄膜トランジスタアレイやその他の集積回路の生産に応用することができる。【選択図】図５
2005505420.tif 000002
【特許請求の範囲】
【請求項１】
第一の液状材料の複数の液滴を第一の堆積物として基板上に堆積する工程と、
前記第一の液状材料と互いに不混和性の第二の液状材料の複数の液滴を、前記第一の材料が液状である期間に、前記第一の材料と接触するように、第二の堆積物として基板上に堆積する工程と、
前記堆積した液状材料の内の少なくとも一つから、固形堆積物を前記基板上に形成する工程とを有する、基板上パターンの形成方法。
【請求項２】
請求項１記載の方法において、
前記第二の液状材料と互いに不混和性の液状材料の複数の液滴を、第三の堆積物として、前記第一との間に所定の隙間が設けられると共に、その隙間に前記第二の堆積物が前記第一及び当該第三の堆積物と重なって付与されるように、前記基板上に堆積する工程を更に有する方法。
【請求項３】
請求項２記載の方法において、前記固形堆積物は前記第二の液状材料から生成される方法。
【請求項４】
請求項１記載の方法において、
前記第一の液状材料と互いに不混和性の液状材料の複数の液滴を、第三の堆積物として、前記第一の材料が液状である期間に、前記第一の材料と接触するとともに、前記第二の材料との間に前記第一の堆積物を受容する所定の隙間が設けられるように、前記基板上に堆積する工程を更に有する方法。
【請求項５】
請求項４記載の方法において、前記固形堆積物は前記第二及び前記第三の液状材料から生成される方法。
【請求項６】
行する請求項の何れか一に記載の方法において、前記第一、前記第二、及び前記第三の堆積物の少なくとも一の前記複数の液滴を、インクジェット印刷法を用いて堆積する方法。
【請求項７】
請求項１乃至６の何れか一に記載の方法において、少なくとも一の前記堆積物は、懸濁質又は溶質を有し、前記固形堆積物は当該懸濁質又は溶質の材料によって形成される方法。
【請求項８】
請求項１乃至７の何れか一に記載の方法において、前記固形堆積物は少なくとも一の前記液状材料の固形化により形成される方法。
【請求項９】
請求項７又は８記載の方法において、前記固形堆積物は電気伝導性を有する方法。
【請求項１０】
請求項３に従属する請求項９に記載の方法において、前記第一及び前記第三の堆積物は領域画定用堆積物であり、前記第二の堆積物は電気伝導性材料を有する目的堆積物である方法。
【請求項１１】
請求項５に従属する請求項９に記載の方法において、前記第一及び前記第三の堆積物は電気伝導性材料を有する目的堆積物であり、前記第二の堆積物は間隔形成用堆積物である方法。
【請求項１２】
請求項１０又は１１記載の方法において、前記電気伝導性材料は、例えばＡｕ、Ａｇ、Ｃｕ、Ｐｔ、Ｐｂ又はＡｌ微粒子等の金属微粒子の懸濁質である方法。
【請求項１３】
請求項１２記載の方法において、前記懸濁質は無極性有機溶媒中に存在する方法。
【請求項１４】
請求項１３記載の方法において、前記第一及び第三の堆積物は水又は極性有機溶媒を有する方法。
【請求項１５】
請求項１０又は１１記載の方法において、前記電気伝導性材料は、導電性高分子である方法。
【請求項１６】
請求項１５記載の方法において、前記高分子はポリ（３，４−エチレンジオキシチオフェン）、その誘導体、ポリアニリン、又はその誘導体である方法。
【請求項１７】
請求項１５又は１６記載の方法において、前記第二の堆積物は無極性有機溶媒を有する方法。
【請求項１８】
請求項１７記載の方法において、前記第二の堆積物の前記溶媒は高分子の溶質を有する方法。
【請求項１９】
ソース電極及びドレイン電極が、請求項１１、１５乃至１８の何れか一に記載の前記第一及び前記第三の堆積物から形成される、薄膜トランジスタの製造方法。
【請求項２０】
請求項１９記載の方法において、そのチャネル長が５０μｍより短い方法。
【請求項２１】
請求項２０記載の方法において、前記チャネル長が実質的に１０μｍである方法。
【請求項２２】
データ線又は信号線が、請求項１０及び１２乃至１４の何れか一に記載の前記第二の堆積物として形成される、集積回路の製造方法。
【請求項２３】
請求項２２記載の方法において、前記データ線又は前記信号線の幅が５０μｍより狭い方法。
【請求項２４】
請求項２３記載の方法において、前記幅が実質的に１０μｍである方法。
【請求項２５】
その薄膜トランジスタが請求項１９乃至２１の何れか一によって製造される、アクティブマトリクスＴＦＴアレイの製造方法。
【請求項２６】
請求項２５記載の方法において、信号線又はデータ線が請求項２２乃至２４の何れか一によって製造される方法。
【請求項２７】
請求項２５又は２６に記載の方法において、その画素電極がインクジェット印刷法によって製造される方法。
【請求項２８】
請求項１乃至８の何れか一に記載の方法において、何れの堆積物も電気伝導性を有しない方法。
【請求項２９】
導光路の製造方法であって、当該導光路が、請求項２に従属する請求項２８に記載の方法による、前記第二の堆積物として製造される方法。
【請求項３０】
請求項２９記載の方法において、前記第二の堆積物が高分子を有する方法。
【請求項３１】
プラズマディスプレイパネルのセパレータの製造方法であって、壁構造が、請求項２に従属する請求項２８に記載の方法による、前記第二の堆積物として製造される方法。
【請求項３２】
請求項３１記載の方法において、前記第二の堆積物が無機のコロイドを有する方法。
【請求項３３】
請求項３１記載の方法において、前記第三の領域が高分子を有する方法。
【請求項３４】
先行する請求項の何れか一に記載の方法において、前記堆積物の全てが線状に堆積する方法。
【発明の詳細な説明】
【技術分野】
【０００１】
本発明は基板上にパターニングされた領域を形成する方法に係る。本発明は薄膜トランジスタアレイその他の集積回路の製造に適用することができる。
【背景技術】
【０００２】
欧州特許公開公報ＥＰ０８８０３０３Ａ１号には有機エレクトロルミネッセント素子又は表示装置の製造方法が記載されており、それらにおいては画素電極が透明電極上に形成されるとともに、有機化合物からなるルミネッセント層がその画素電極上にインクジェット法を用いてパターニングされている。そして、これにより、精密なパターニングをすばやく且つ容易に行うことが可能となり、発光効率の調整を簡単に行うことが可能となる。
【０００３】
その後、インクジェット印刷法による全高分子薄膜トランジスタの製造方法が「高解像度インクジェット印刷法により製造された全高分子薄膜トランジスタ」と題する論文に記載された。この論文は川瀬、ジリンガウス、フレンド及び下田によるもので、国際電子デバイス会議２０００テクニカルダイジェストとして２０００年１２月１０日に出版された。
【０００４】
インクジェット印刷技術の解像度は低すぎて、例えば電界効果トランジスタ等、２０ミクロンより微細なパターンの分解能を必要とする微細電子デバイスを製造することはできない。インクジェットヘッドから吐出される液滴の直径は数十ミクロンのオーダーであり、必要とされる解像度と比較して大きい。更に、以下に説明するように、液滴は表面張力及び界面張力によって定まる大きなサイズにまで広がるのである。
【０００５】
また、インクジェットヘッドのノズルから吐出された液滴の飛行方向には、ノズル品質のばらつきやノズル周辺の濡れ状態の変化に起因するばらつきがある。更に、基板の表面は濡れ性の点で完全に均一ではない。このため、堆積した材料のパターンに不整部が生じ、またＴＦＴの短いチャネルをパターニングする場合には、致命的な短絡が発生し得る。
【０００６】
このような問題を解決するために、上記の川瀬の論文によれば、ソース又はドレイン電極は、導電性の高分子溶液（ポリ（３、４−エチレンジオキシチオフェン）、ＰＥＤＯＴ）を用い、濡れ性のある領域とない領域とにパターニングされた基板上に印刷される。より具体的には、ポリイミド（ＰＩ）層を前駆体溶液からスピンコーティングにより基板上に堆積し、その後フォトリソグラフィ及びＯ2プラズマを用いたエッチングによって、幅５μｍのＰＩ細線を得る。そのＰＩ細線をテンプレートとして用い、基板上の溶液の流れを制御することによって高解像度のインクジェット印刷が可能となる。テンプレートは基板の隣接したエッチング済領域上の親水性表面と、ＰＩ細線自体の撥水性とで構成されている。水ベースのＰＥＤＯＴ溶液の液滴をＰＩ細線に沿ったエッチング済領域上に付与すると、その溶液はＰＩ細線の端部まで流れるが、エッチング済領域内に閉じ込められた状態となる。従って、チャネル長をＰＩ細線の幅に厳密に制御することができる。これによってチャネル長を短絡なしに５μｍまで狭めることが可能となる。この技術により、ゲート電極、配線、スルーホール又はトランジスタといった部品がインクジェット技術によって印刷される、印刷インバータを製造することもまた可能となる。
【０００７】
従って、川瀬の論文は、濡れ性の強弱によって予備パターニングされた基板へのインクジェット印刷により、薄膜トランジスタの５ミクロンという短いチャネルを製造することを教示している。しかし、フォトリソグラフィ及びドライエッチングを用いてポリイミドに予備パターニングを施すことはかなり高価であり、インクジェット印刷法の利点を減少させてしまう。
【発明の開示】
【発明が解決しようとする課題】
【０００８】
本発明の目的は、デポジション技術を用いながら予備パターニング済基板を必要としない、高解像度のパターニング方法を提供することである。
【０００９】
本発明の他の目的は、５μｍより細い線を容易に達成できるパターン層を基板上に製造する方法を提供することである。
【課題を解決するための手段】
【００１０】
本発明の一つの特徴としては、以下の工程を有する基板上パターン層の製造方法が提供される。即ち、第一の液状材料の複数の液滴を、第一の堆積物として基板上に堆積する工程と、第一の液状材料とは互いに不混和性の第二の液状材料の複数の液滴を、第二の堆積物として、第一の材料が液状である期間に第一の材料と接触するように、基板上に堆積する工程と、上記の液状材料の内の少なくとも一つから固形堆積物を基板上に生成する工程とである。
【００１１】
特に有利な実施形態においては、上記の方法は、更に以下の工程を有する。即ち、前記第二の液状材料と互いに不混和性の液状材料の複数の液滴を、第三の堆積物として、第一との間に所定の隙間が設けられると共に、その隙間に第二の堆積物が第一及び第三の堆積物と重なって付与されるように、基板上に堆積する工程である。ここで、固形堆積物は第二の液状材料から生成されることが好ましい。
【００１２】
第二の液状材料は第一及び第三の堆積物の液状材料とは互いに不混和性を有していなければならず、第一及び第三の堆積物の液状材料は、必須ではないが通常同一の材料である。
【００１３】
他の有利な実施形態においては、上記の方法は、更に以下の工程を有する。即ち、第一の液状材料と互いに不混和性の液状材料の複数の液滴を、第三の堆積物として、第一の材料が液状である期間に第一の材料と接触するように、また第二の材料との間に第一の堆積物を受容する所定の隙間が設けられるように、基板上に堆積する工程である。
【００１４】
ここで、固形堆積物は第二及び第三の液状材料から生成されることが好ましい。
【００１５】
更に、第二及び第三の液状材料は、必須ではないが通常同一の材料であり、第一の液状材料とは互いに不混和性を有していなければない。
【００１６】
第一、第二、及び第三の堆積物の一又はそれ以上を、インクジェット印刷法を用いて液状材料を堆積することによって形成すれば好都合である。しかし、バブルジェット印刷法のような、他の技術によっても堆積物を形成することができる。
【００１７】
本発明の主要な応用分野は集積回路の基板上に導電パターンを形成することである。特にこの場合には少なくとも一の堆積物は、例えばＰＥＤＯＴや金属微粒子のような導電性材料の懸濁質や溶質を有している。その後、三つの層から液体が蒸発し、導電性材料が基板上に残留する。必要なら、一又はそれ以上の堆積物に高分子などの非導電性材料の懸濁質又は溶質が含まれていても良い。そのような高分子もまた液体が蒸発した後、基板表面に残留する。
【００１８】
懸濁液や溶液でなくとも、いかなる固形堆積物の材料も堆積した液状材料を固形化処理することによって得ることができる。
【００１９】
多くの応用においては、目的となる材料は電気伝導性のある材料であるが、他の選択も可能である。例えば、透明高分子を目的材料とした場合には、光学的配線（導光路）を基板上に印刷することができる。無機のコロイドや高分子を目的材料とし、プラズマ表示装置のセパレータとして利用可能な壁構造を形成することも可能である。
【００２０】
ある実施形態によれば、第一及び第三の堆積物は領域を画定するためだけに用いられ、第二の堆積物が目的層であって、ＰＥＤＯＴや金のコロイドなどの電気伝導性材料の懸濁質若しくは溶質を含み、又はそれ自体が電気伝導性及び凝固性を有する材料である。これはゲート線やデータ線等といった集積回路の配線を形成するのに適している。ここで、金のコロイドはキシレン中に形成されており、領域画定用の堆積物は水又はアセトンやエーテルといった極性有機溶媒である。また、ＰＥＤＯＴは水中に懸濁しており、領域画定用の堆積物はトルエン等の無極性炭化水素溶媒を有し、必要なら高分子溶質を有していてもよい。
【００２１】
他の実施例によれば、第一及び第三の堆積物は目的領域であり、第二の堆積物は間隔形成用領域としてのみ用いられる。この技術は電解効果トランジスタ、例えば薄膜トランジスタ（ＴＦＴ）のソース領域及びドレイン領域を形成するのに適している。ここで、目的領域は水中に懸濁したＰＥＤＯＴを含み、間隔形成材をトルエンとしてもよい。又は、間隔形成材が水またはトルエンやエーテル等の極性高分子溶媒を含む場合には、目的領域はキシレンベースの金コロイドを含んでもよい。
【００２２】
本方法はチャネル長が５０μｍより小さい薄膜トランジスタの製造に応用することができる。実施形態によっては、２０μｍより小さいチャネル長を実現することが可能である。
【００２３】
本発明をより理解しやすくするため、及び本発明の実現方法を示すために、実施例として添付の図面を参照して説明する。
【発明を実施するための最良の形態】
【００２４】
添付図中、図１は、直径ｄ0のインク液滴が固体平面（ここではガラスを想定している）に衝突した場合に成り立つ均衡状態を示す説明図である。図に示すとおり、γSGをガラス露表面の表面張力、γLGをインク露表面の表面張力、γSLを界面張力とすれば、ヤングの法則より次式が得られる。
γLGＣＯＳθ＝γSG−γSL
【００２５】
これらの法則を適用することにより、ガラス基板上に堆積したインク液滴の均衡直径ｄglassを、利用可能な種々の液体について計算することができる。液滴の初期直径ｄ0＝３０μｍとした場合の結果を以下の表に示す。
【００２６】
【表１】
2005505420.tif 000003
【００２７】
従って、従来のインクジェット印刷技術を用いて微細構造をパターニングすることは困難である。上記の表中の直径は大きすぎるので、薄膜トランジスタ用の微細なパターンを形成することはできない。
【００２８】
図２は従来の技術であるトップゲート型薄膜トランジスタの断面図を示している。ポリイミド層を、前駆体溶液からスピンコーティングにより基板１上に堆積し、その後硬化し、更にフォトリソグラフィ及びＯ2プラズマにより、領域３及び４からポリイミドを除去してポリイミド細線２が残るようにエッチングする。続いて、インクジェット印刷技術を用いて、ソース領域５及びドレイン領域６をエッチング除去領域３及び４に付与する。図３に示すように、インク液滴７はエッチング除去領域３に衝突した後、ポリイミド細線２の方向に広がる。エッチング除去領域３の表面は親水性であり、一方ＰＩ細線２の表面は疎水性なので、インクがＰＩ細線２の側端部に当接するとインクの広がりは阻止される。従って、この技術を用いて、インクジェット印刷技術により、ソース領域５及びドレイン領域６を、ＰＩ細線２の幅によって規定される一定の精密な間隔で堆積することが可能である。その後、半導体層８を適当な有機溶媒を用いた溶液からスピンコーティングによって表面全体に堆積する。そして、絶縁体層９を適当な溶媒を用いた溶液から同様にスピンコーティングにより付与する。最後に、ゲート電極１０を絶縁体９の表面にインクジェット印刷してもよい。
【００２９】
ソース電極、ドレイン電極、及びゲート電極はＰＥＤＯＴ（ポリエチレンジオキシチオフェン）と呼ばれる導電性共役高分子の溶液を用いてインクジェット印刷される。ＰＥＤＯＴはバイエルアーゲー（バイエル株式会社（ドイツ））より商品名バイトロン・ピー（Ｂａｙｔｒｏｎ  Ｐ）として入手可能である。半導体層はフルオレン−ビチオフェンの共役共重合体であり、絶縁層９はポリビニルフェノールで形成されている。半導体層８の厚さは２０ｎｍ程度であり、絶縁層９の厚さは５００ｎｍ程度である。
【００３０】
図２に関連して説明した技術を用いれば、チャネル長がＰＩ細線２の幅によって基本的に規定される薄膜トランジスタを構成することが従来から可能であった。
【００３１】
図４は液体を基板１に付与するためのインクジェット印刷装置を示す概略図である。図では、方向１２に沿って移動可能な２つのヘッド１１を有するインクジェット装置が示されている。ヘッド１１は方向１２と直交する方向に互いにオフセットして配置されており、２本の間隔の空いた線上に液体の液滴を同時に印刷できるようになっている。堆積した液体の乾燥過程を加速するために乾燥装置１３が設けられている。
【００３２】
本発明を実施化する第一の方法を、図５を参照しながら以下に記述する。第一の工程として、領域画定用液体の第一及び第二の線状堆積物１５及び１６を、狭ギャップ１８により分離された状態で、基板上にインクジェット印刷された複数の液滴によって形成する。そして、第三の細線１７（以下、目的材料と称する。）を、ギャップ１８上に及び領域画定用材料１５及び１６（後者が濡れている間に）と部分的に重なり合うようにインクジェット吐出された複数の液滴によって堆積する。その結果、液体を付与した領域は、図６に垂直横断面図として示すとおりになる。濡れた液体細線の表面張力の影響により、図３に関連する議論と同様に、３つの堆積物１５、１６、及び１７は図６に示す幾何学的構造に安定する。その結果、第三の細線１７は第二の線状堆積物１５及び１６によって、その広がりが阻止され、第三の細線の幅は単に基板上にインクジェット印刷された細線の幅より狭くなる。更に、領域画定用領域１５と１６との隙間の凹凸や不正確さは平滑化され、直線化されるので、一方では領域１５と１７との境界が、他方では領域１６と１７との境界が基本的に直線状であり、平坦である。この構造では、先行するインクジェットヘッドによって既に基板上に堆積した領域画定用材料間に、後行するインクジェットヘッドによって目的材料を堆積することが望ましい。
【００３３】
領域画定用材料の第一及び第二の線状の堆積物又は細線の間隔は、以下のいずれかを調節することにより変更することができる。
（ａ）ノズル間の物理的距離
（ｂ）二つのヘッドの走査方向における相互オフセット角
（ｃ）液滴の堆積（発射）間隔
【００３４】
堆積した液体は、表面張力による変形が発生した後、速やかに乾燥させることが必要である。乾燥装置１３は気体（乾燥空気、窒素、不活性ガス等）を基板に吹き付ける。その気体は乾燥を促進するために加熱されていてもよい。乾燥時間を制御するために、堆積した液体の溶媒と同じものの蒸気を、その気体に含ませてもよい。乾燥を早めるための他の方法は、基板を加熱することである。基板の加熱と吹き付け気体の加熱とを組み合わせれば、最も効果的である。
【００３５】
＊＊＊図７に、液状堆積物を付与する間に発生する工程を更に詳細に示す。ここで、中央の堆積物が目的領域であり、従ってＰＥＤＯＴ、Ａｇ、Ｃｕ、Ａｕ、Ｐｔ、Ｐｂ、Ａｌ等の導電性材料の懸濁質又は溶質を含んでいる。図から分かるように、初期的な堆積物上の目的領域１７の幅は、目的領域１７用の液体の接触角によって決定される。しかし、表面張力が作用し、系が安定してくると、目的領域１７の幅は減少して行き、図６に示す構造が達成されるようになる。堆積物１５、１６及び堆積物１７の液体成分が蒸発すると、図７の下部に示すように、導電性の細線１７ａが残る。必要であれば、上述のように、これらの液体の蒸発を乾燥装置によって補助してもよい。
【００３６】
更に、第一及び第二の線状領域１５及び１６間には斥力が作用するので、互いに物理的に接触することが防止され、また、第三の線状細線１７が途切れてしまうことも防止される。この斥力は、第一又は第二の堆積物１５又は１６と第三の堆積物１７との間の界面が帯電することに起因している。界面の電荷は以下のようないくつかの仕組みによりもたらされる。
（ａ）堆積した液体からの界面上へのイオンの選択的な吸着
（ｂ）一方の液体から他方の液体へのイオンの拡散
（ｃ）界面への双極性分子の吸着又は配向
（ｄ）仕事関数の相違に起因する二液体間における電子移動
【００３７】
帯電の効果が大きい場合には、第一及び第二の堆積物の融合は十分に回避される。以上、説明したように、イオンや双極性分子が帯電に寄与している。そのため、イオンや双極性分子が溶解する水や極性溶媒は、第三の堆積物１７または他の堆積物の一方として用いて好適である。
【００３８】
つぎに、領域画定用領域（又は分離領域）である中央の堆積物を先行するヘッドによって付与し、目的領域である分離された堆積物を後行のヘッドによって付与する実施形態について記述する。
【００３９】
図８にそのような他の方法を示す。すなわち、外側の堆積物１８及び１９がここでは目的材料とされ、従ってＰＥＤＯＴや金等の電気伝導性材料の懸濁質や溶質を有しており、一方、中央の堆積物２０がここでは単独で間隔形成材として機能している。この３つの堆積物を付与した後には、図６に示す断面構造が再び得られる。堆積物２０が蒸発し、及び堆積物１８及び１９の液体成分が蒸発した後、二つの目的堆積物１８ａ及び１９ａが残る。第三の間隔形成用堆積物２０を付与することにより、その間隔形成用堆積物と他の堆積物１８及び１９との界面がより平滑化され、より均一になり、これにより、目的堆積物１８ａと１９ａとの間に均一な狭い隙間を信頼性よく形成できることがわかる。第三の間隔形成用堆積物２０は外側の堆積物１８及び１９がそれらの間に架橋を形成するのを防止する働きがある。この工程により、このような狭い隙間を生産性よくパターニングすることが可能となる。
【００４０】
上記の方法で説明したとおり、堆積物１８と１９との間には斥力が存在しており、例え二つの堆積物１８及び１９間の隙間が極めて小さい場合でも、これらが混ざり合って一つの領域になることを防止している。界面における帯電の効果が強い場合には、二つの堆積物１８及び１９の融合は、十分に防止できる。上記で説明したとおり、イオンや双極性分子が帯電に関与している。そのため、イオンや双極性分子の溶解できる水や極性溶媒が目的領域又は間隔形成用堆積物２０に好んで用いられる。
【００４１】
図９に本発明に係る技術を用いて形成可能な薄膜トランジスタ（ＴＦＴ）アレイの例を示す。このようなＴＦＴアレイはアクティブマトリクス表示装置に用いられる。図には、それぞれ薄膜トランジスタが接続された複数の画素電極９１が示されており、それぞれの薄膜トランジスタはソース電極９２、ドレイン電極９３、及びゲート電極９４を有している。データ線９５は、図７を参照して説明した技術を用い、炭化水素有機溶媒中の金コロイドを使って印刷できる。同様に、ゲート線９６も図７の技術を用い、炭化水素有機溶媒中の金コロイドを使って印刷できる。金を用いてデータ線９５とゲート線９６を印刷することによって、良好な導電性が得られる。そして、大規模ＴＦＴアレイにおいては、長いデータ線９５及びゲート線９６の抵抗成分によって動作速度が制限されてしまうので、このことは重要である。図７の技術を用いればデータ線９５とゲート線を細くできるので、高い開口率を得ることができ、アクティブマトリクス表示装置の輝度やコントラストを改善することができる。
【００４２】
ソース電極、ドレイン電極、及びゲート電極は図８の技術を用い、水ベースのＰＥＤＯＴ溶液を使って印刷することが望ましい。画素電極９１も水ベースのＰＥＤＯＴ溶液を使って印刷することができる。これらの電極の大きさはＴＦＴの大きさとは無関係であり、とても長いというわけではなく、また大きくもないので、これらの電極には高い導電性は必要ない。このため、金属に比べて導電性の低い（０．１〜１００  Ｓ／ｃｍ）ＰＥＤＯＴでも、それらには十分である。水ベースのＰＥＤＯＴ溶液の表面張力は比較的高く、短いチャネルを形成するのにより適している。また、ＰＥＤＯＴは可視領域において半透明であるので、表示素子に電圧や電流を印加する画素電極に適している。
【００４３】
ＰＥＤＯＴはソース電極やドレイン電極の材料として好適であり、金属コロイドは配線の材料として好適である。しかし、その逆もまた可能である。
【００４４】
図７に関連して記述した技術は、図２に示すような薄膜トランジスタを形成する際にも応用できることが分かるであろう。この場合、目的物の細線１７ａがＰＩ細線２の代わりとなり、テンプレートとして同様に機能する。言い換えれば、図７に示す技術を用いて、細線１７ａを基板１上に付与するのである。そして、ＰＥＤＯＴのソース電極５及びドレイン電極６を、インクジェット印刷技術によって細線１７ａのそれぞれの側部に沿って付与する。従来の技術においてエッチングによって形成したポリイミド細線の場合のように、細線１７ａの表面は疎水性を有するので、ソース及びドレイン材料の横方向への広がりを阻止し、結果としてトランジスタのチャネル長を正確に規定する。そして、半導体層をソース５、細線１７ａ、及びドレイン６を覆うように付与し、その後絶縁体層及びゲート電極を付与する。
【００４５】
又は、層１７ａ自体を半導体層とし、これによりトランジスタのチャネル領域を形成してもよい。これによれば、半導体材料の層８を装置の全面に渡って付与する必要がなくなる。
【００４６】
図８に示す技術を目的領域１８及び１９で構成されるソース電極及びドレイン電極の印刷に応用する場合には、後に半導体材料の層がソース及びドレインの表面を覆うように付与され、ソース電極とドレイン電極との間にチャネル領域が設けられることが分かるであろう。そして、層状の絶縁体が通常どおり付与され、その後ゲート電極が付与される。ゲート電極も、ソースやドレインも全て水ベースのＰＥＤＯＴ溶液を用いてインクジェット印刷することができる。
【００４７】
これにより、図９に示す構造において、薄膜トランジスタの全ての部分、すなわち、ソース９２、ドレイン９３、及びゲート９４をインクジェット印刷技術によって、好ましくは水ベースのＰＥＤＯＴ溶液を用いて、印刷することができる。
【００４８】
同様に、データ線９５及びゲート線９６も、好ましくは炭化水素有機溶媒中の金コロイドを用いて、インクジェット印刷することができる。
【００４９】
ここに開示した技術を用ることによって、ＴＦＴのチャネル長もデータ線及びゲート線の幅も、１０μｍまで減少させることができ、更なる空間節約の可能性を提供するものである。
【００５０】
図１０に、液体の複数の液滴を基板上にインクジェット印刷することにより、二つのみの堆積物１６０及び１７０を形成する方法を示す。一の堆積物が目的堆積物として働き、他の堆積物が領域画定用堆積物として働く。堆積物１６０をはじめに形成する。そして、堆積物１７０を、堆積物１６０と一部が重なった関係になるように、基板に付与する。堆積した層が安定すると、図１１に示す断面構造が得られる。境界平面１８０は、互いに不混和性の二つの液体間に作用する表面張力によって、正確に且つ一意に規定される。結果として、固形の目的堆積物は、そのエッジが領域画定用液体によって正確に規定された状態で形成される。前述のように、目的の堆積物は堆積すべき材料の懸濁質又は溶質を含んでおり、その後の蒸発又はそれ自体の固形化により目的物層が形成される。
【００５１】
得られる目的物層は、目的堆積物の組成に応じて電気伝導性又は電気絶縁性を有する。
【００５２】
説明した実施形態においては、１５〜２０のように真直ぐな、種々の堆積された線状の領域を示したが、開示された技術は、インクジェット印刷技術の実際の制約があるのみで、原理的に、弓形の領域や閉多角形その他の、殆どの様々な幾何学的な形状に応用可能であることが分かるであろう。
【００５３】
前述のように、ソース電極、ドレイン電極、及びゲート電極はＰＥＤＯＴを用いてインクジェット印刷技術によって堆積することが好ましいが、他の材料を用いてもよい。ソース電極、ドレイン電極、及びゲート電極用の他の材料の例としては、ポリピロール、ポリチオフェン、ポリアニリン、及びそれらの誘導体等の共役高分子を挙げることができる。これらは無機、有機、又は重合体のドーパントをドープすることにより、導電性となる。金属のコロイドも電極として用いることができる。金属の堆積を可能とする有機物−金属複合化合物は電極用に有用な材料である。
【００５４】
半導体層としては以下が適している。すなわち、ポリ（３−アルキルチオフェン）（ポリ（３−ヘキシルチオフェン）（Ｐ３ＨＴ），ポリ（３−オクチルチオフェン））、ポリ（２，５−チエニレンビニレン）（ＰＴＶ）、ポリ（パラフェニレンビニレン）（ＰＰＶ）、ポリ（９，９−ジオクチルフルオレン）（ＰＦＯ）、ポリ（９，９−ジオクチルフルオレン−ｃｏ−ｂｉｓ−Ｎ，Ｎ‘−（４−メトキシフェニル）−ｂｉｓ−Ｎ，Ｎ−’−フェニル−１，４−フェニレンジアミン）（ＰＦＭＯ）、及びポリ（９，９−ジオクチルフルオレン−ｃｏ−ベンゾサイアジアゾール）（ＢＴ）等の共役高分子、フルオレン−ポリアリラミン共重合体、トリアリラミンベースの高分子である。
【００５５】
アルファ−オリゴチオフェン（クォーターチオフェン（４Ｔ），セキシチオフェン（６Ｔ），オクチチオフェン（８Ｔ），ジヘキシルクォーターチオフェン（ＤＨ４Ｔ），ジヘキシル−セキシチオフェン（ＤＨ６Ｔ））、Ｃ−６０、フタロシアニン（カッパーフタロシアニン（Ｃｕ−Ｐｃ））、ペンタセン等の低分子半導体も適している。
【００５６】
絶縁体層としては、ポリスチレン（ＰＳ）、ポリイミド（ＰＩ）、ポリメチルメタクリレート（ＰＭＭＡ）、ポリカーボネート（ＰＣ）、ポリビニルアルコール（ＰＶＡ）、及びポリビニルアセテート（ＰＶＡｃ）が適している。
【００５７】
上述の方法により、川瀬の論文に開示されている従来技術における二つの基本的な問題を解決することができることが分かるであろう。第一に、従来の技術では、短いチャネルを規定するポリイミド細線を形成するために、フォトリソグラフィ及びドライエッチング工程が必要であった。本発明に係る上述の方法では、いかなる予備パターニングもなしに、そのような短いチャネルを印刷することが可能である。第二に、川瀬の論文による従来の技術においては、ゲート線や配線を細く形成する方法はなんら提供されていない。例えチャネル長が５ミクロンであるとしても、ゲートの幅は４０〜８０ミクロンである。これはゲートがソース電極やドレイン電極と多くの重複領域を有するということであり、薄膜トランジスタ内に大きな寄生容量を生じさせることとなる。そのような大きな寄生容量は回路の動作速度を低下させ、また、アクティブマトリクス表示装置のフィードスルー効果を招来することとなる。チャネルと精度よく位置合わせして絶縁体層上に予備パターンを形成することは困難である。本方法に於けるように、直接インクジェット印刷法を用いることにより、予備パターニングとそれに伴うコストを必要とせずに、細いゲート線を高解像度に形成することが可能となる。
【００５８】
もちろん、配線をより細く形成することも、実用上重要である。配線を細く形成すれば集積回路を高密度にすることができ、アクティブマトリクス表示装置においては高い開口率を得ることができる。
【００５９】
以上、図面を参照して説明した製造方法の利点は、インクジェット印刷法を用いて種々の液状堆積物を形成する場合だけでなく、バブルジェット印刷法等の他の技術を用いて液状堆積物を堆積する場合にも得ることができる。
【図面の簡単な説明】
【００６０】
【図１】図１は、力の関係を説明する概念図である。
【図２】図２は、トップゲート型薄膜トランジスタの概略断面図である。
【図３】図３は、インクジェット印刷ヘッドから吐出された後、インクの液滴が基板上に衝突する様子を概略的に示す図である。
【図４】図４は、液滴を基板に付与するインクジェットヘッドの概略図である。
【図５】図５は、基板に付与された液状層を平面視した概略図である。
【図６】図６は、図５の液体（層）を断面視した概略図である。
【図７】図７は、液体を基板に付与する工程の概略平面図である。
【図８】図８は、他の方法における、液体の基板への付与の概略平面図である。
【図９】図９は、アクティブマトリクスＴＦＴアレイの概略平面図である。
【図１０】図１０は、更に他の方法おける、基板に付与された液状層の概略平面図である。
【図１１】図１１は、図１０の液状層の概略断面図である。
【符号の説明】
【００６１】
１  基板
２  ポリイミド細線
３、４  エッチング除去領域
５  ソース領域
６  ドレイン領域
７  インク液滴
８  半導体層
９  絶縁体層
１０  ゲート電極
１１  ヘッド
１２  方向
１３  乾燥装置
１５  第一の線状堆積物
１６  第二の線状堆積物
１７  第三の細線
１７a  導電性の細線
１８  ギャップ（堆積物）
１９、２０  堆積物
９１  画素電極
９２  ソース電極
９３  ドレイン電極
９４  ゲート電極
９５  データ線
９６  ゲート線
１６０、１７０  堆積物
１８０  境界平面
【図１】
2005505420.tif 000004
【図２】
2005505420.tif 000005
【図３】
2005505420.tif 000006
【図４】
2005505420.tif 000007
【図５】
2005505420.tif 000008
【図６】
2005505420.tif 000009
【図７】
2005505420.tif 000010
【図８】
2005505420.tif 000011
【図９】
2005505420.tif 000012
【図１０】
2005505420.tif 000013
【図１１】
2005505420.tif 000014
【国際公開パンフレット】
2005505420.tif 000015
2005505420.tif 000016
2005505420.tif 000017
2005505420.tif 000018
2005505420.tif 000019
2005505420.tif 000020
2005505420.tif 000021
2005505420.tif 000022
2005505420.tif 000023
2005505420.tif 000024
2005505420.tif 000025
2005505420.tif 000026
2005505420.tif 000027
2005505420.tif 000028
2005505420.tif 000029
2005505420.tif 000030
2005505420.tif 000031
2005505420.tif 000032
2005505420.tif 000033
2005505420.tif 000034
2005505420.tif 000035
2005505420.tif 000036
2005505420.tif 000037
2005505420.tif 000038
2005505420.tif 000039
2005505420.tif 000040
2005505420.tif 000041
2005505420.tif 000042
2005505420.tif 000043
2005505420.tif 000044
2005505420.tif 000045
2005505420.tif 000046
【国際公開パンフレット（コレクトバージョン）】
2005505420.tif 000047
2005505420.tif 000048
【国際調査報告】
2005505420.tif 000049
2005505420.tif 000050
2005505420.tif 000051